(57)【要約】【課題】  粘着付与剤樹脂エマルションにおいて、対オレフィン接着力と低温タック性の物性バランスを良好に発揮させる。【解決手段】  軟化点が１５０〜１８０℃である重合ロジン誘導体と、軟化点が１００℃以下のテルペン系樹脂とを、重合ロジン誘導体／テルペン系樹脂＝４０〜８５重量部／６０〜１５重量部の比率で予め溶融混合し、この混合樹脂を水中に分散させた粘着付与剤樹脂エマルションである。高軟化点の重合ロジン誘導体と低軟化点のテルペン系樹脂とを予め溶融混合し、この混合樹脂をまとめて乳化することにより、一つのエマルション粒子内に複数の粘着付与剤樹脂が相溶して存在させた状態で水中に分散させるため、対オレフィン粘着力と低温タック性の複数の粘着物性バランスが良好になる。【選択図】  なし【特許請求の範囲】
【請求項１】
軟化点が１５０〜１８０℃である重合ロジン誘導体と、軟化点が１００℃以下のテルペン系樹脂とを、重合ロジン誘導体／テルペン系樹脂＝４０〜８５重量部／６０〜１５重量部の比率で予め溶融混合し、この混合樹脂を水中に分散させたことを特徴とする粘着付与剤樹脂エマルション。
【請求項２】
重合ロジン誘導体が、重合ロジンをアクリル酸又はフマル酸の少なくとも１種で変性した変性重合ロジンを多価アルコールでエステル化した変性重合ロジンエステルであることを特徴とする請求項１に記載の粘着付与剤樹脂エマルション。
【請求項３】
テルペン系樹脂が、テルペン重合体、β−ピネン重合体、テルペンフェノール樹脂及び芳香族変性テルペン重合体の少なくとも１種であることを特徴とする請求項１又は２に記載の粘着付与剤樹脂エマルション。
【請求項４】
粘着付与剤樹脂エマルションの平均粒子径が０.１０〜０.５０μｍであることを特徴とする請求項１〜３のいずれか１項に記載の粘着付与剤樹脂エマルション。
【発明の詳細な説明】
【技術分野】
【０００１】
本発明は粘着付与剤樹脂エマルションに関して、対オレフィン接着力と低温タック性などの複数の粘着物性バランスを良好に発揮できるものを提供する。
【背景技術】
【０００２】
粘着付与剤樹脂エマルションは、一般的に、アクリルエマルションや天然ゴムラテックス、ＳＢＲ及びＣＲ等の合成ゴム系の各種ラテックスに代表される高分子ベースポリマーに対して、粘着特性等の向上を目的として添加され、紙や各種プラスチックス基材に塗布することにより、ラベル、テープ、シート等の粘・接着製品に広く使用されている。
特に、近年は、シックハウス症候群などのＶＯＣの問題、作業衛生面や安全性などの観点から、従来の溶剤型粘着剤に代えて、環境保全に資する水系エマルション型のものに大きく転換されつつある。
【０００３】
このような粘・接着剤のうち、溶剤型粘・接着剤、或はホットメルト接着剤の分野では、性能を制御することを目的として、高分子ベースポリマーにロジン系、テルペン系又は石油樹脂系から選ばれる粘着付与剤樹脂を１種もしくは複数種配合することが一般に行われている。
その従来技術は次の通りである。
【０００４】
(1)特許文献１
粘着付与剤樹脂が、ロジン又はその誘導体と、水添石油樹脂及び水添テルペン樹脂から選ばれた少なくとも１種以上の樹脂とからなり、この粘着付与剤樹脂をアクリル系共重合体溶液に配合したアクリル系感圧性接着剤組成物が開示されている（請求項１、段落３７〜３８参照）。
【０００５】
(2)特許文献２
粘着付与剤樹脂が、ロジン系エステルとこれ以外のタッキファイアー（テルペン系樹脂と炭化水素樹脂など：請求項５参照）を併用したもので、これをスチレン系ブロック共重合体に配合して粘着剤を構成することが開示されている（請求項１、段落２３〜２８参照）。また、実施例には、ロジン系エステルと、テルペン系樹脂及び芳香族系石油樹脂の混合物とを併用した例が記載されている（表１参照）。
【０００６】
(3)特許文献３
重合ロジンと水添ロジンなどとの混合物よりなるロジン成分をエステル化したロジンエステルを粘着付与剤成分として、エチレン系共重合体などのベースポリマーに配合したホットメルト型接着剤組成物が開示されている（請求項１、請求項５参照）。また、粘着付与剤成分としては、ロジンエステルと、テルペン樹脂や石油樹脂などの他の粘着付与剤成分とを併用できることが記載されている（段落３１〜３２参照）。
【０００７】
(4)特許文献４
粘着付与剤として、(ａ)水素化石油樹脂および水素化テルペン樹脂から選ばれる少なくとも１種と、(ｂ)ロジンフェノール樹脂との混合物を使用し、これをエチレン系共重合体（ベースポリマー）に配合したホットメルト型接着剤が開示されている（請求項１参照）。また、粘着付与剤として水素化テルペン樹脂とロジンフェノール樹脂を併用した実施例３が記載されている（表１参照）。
【０００８】
(5)特許文献５
粘着付与樹脂が、軟化点１１５℃〜１３５℃のロジン系粘着付与樹脂及び反応性水酸基含有ロジン系粘着付与樹脂の特定量、及び加熱反応型アルキルフェノール樹脂もしくはポリオール型キシレン樹脂の特定量からなる混合樹脂であり、これをアクリル系ポリマー溶液に配合した粘着剤組成物が開示されている（請求項１〜２、段落２５参照）。また、粘着付与樹脂には、ロジン系、石油樹脂系、テルペン樹脂系があることが記載されている（段落１２参照）。
【０００９】
一方、本出願人は、先に、特許文献６において、エマルション型粘・接着剤の粘着物性バランスの改善やベースポリマーとの相溶性の向上を目的として、軟化点が１３５〜１８０℃であるアクリル酸変性重合ロジンエステル、又はフマル酸変性重合ロジンエステルを水中に分散した粘着付与剤樹脂エマルションを開示した（請求項１、段落３８参照）。
【００１０】
【特許文献１】特開平６−３２２３４４号公報
【特許文献２】特開平７−１１２００６号公報
【特許文献３】特開平７−２６８３１１号公報
【特許文献４】特開平７−３０５０４０号公報
【特許文献５】特開平８−２３９６３９号公報
【特許文献６】特開２００４−１４３２４８号公報
【発明の開示】
【発明が解決しようとする課題】
【００１１】
上記特許文献６の粘着付与剤樹脂エマルションは粘着物性バランスが良好で、特に、高温保持力に優れる。
しかしながら、冷凍食品などの品名・品質表示ラベルなどに適用した場合、例えば、この粘着付与剤樹脂エマルションを用いた粘着ラベルを作成し、当該ラベルを約−２０℃に保存した冷凍食品へ貼り付けようとすると、著しくタック性が低下して貼り付けが困難になるという問題が発生した。
そこで、この特許文献６のロジン系エマルションに加えて、さらに、低温タック性を付与する目的で、ロジン系以外の軟化点が９０℃以下である他種の粘着付与剤樹脂エマルション（例えば、テルペン系樹脂などのエマルション）を併用添加して粘着性能を確認したが、特許文献６のロジン系エマルションが本来有する性能が出現しなくなるうえ、予想に反して低温タック性も付与できなかった（後述の試験例参照）。
【００１２】
本発明は、粘着付与剤樹脂エマルションにおいて、対オレフィン接着力と低温タック性の物性バランスを良好に確保することを技術的課題とする。
【課題を解決するための手段】
【００１３】
粘・接着剤の性状を見ると、溶剤型粘・接着剤やホットメルト接着剤では、ベースとなる高分子ポリマーと粘着付与剤樹脂の相溶性が良好であるが、これらの粘・接着剤とは異なり、エマルション型粘着剤では、高分子ポリマーエマルションと粘着付与剤樹脂エマルションが互いに完全に相溶していないことが学術的に報告されている（例えば、日本接着学会第39回年次大会講演要旨集 第65頁（2001年）参照）。
【００１４】
本発明者らは、上記学術報告に鑑みると、前述の特許文献６のロジン系エマルションに他種の粘着付与剤樹脂エマルションを混合した際に現れる粘着物性の劣化現象は、ベースポリマーと粘着付与剤樹脂の相溶性が良い溶剤型粘接着剤やホットメルト接着剤について通用した考え方が、エマルション型粘着剤には、各添加成分が粒子状に存在し、互いが相溶しない性状ゆえにそのまま適用できないことを示唆するものと考えられ、この面から、エマルション型にあっては、種々の粘着物性を制御する上で従来の溶剤型粘着剤とは異なる設計思想を用いる必要があることに思い至った。
そこで、本発明者らは、各種の粘着付与剤樹脂エマルションを適宜配合するのではなく、予め各種の粘着付与剤樹脂を溶融混合させたうえで、この混合樹脂をまとめて乳化することにより、一つのエマルション粒子内に複数の粘着付与剤樹脂が相溶して存在する新しい発想の粘着付与剤樹脂エマルションを開発し、この乳化方法で得られたエマルションは上記特許文献６のロジン系樹脂が本来有する粘着物性を損なうことなく、低温タック性をも兼備できることを見い出して、本発明を完成した。
【００１５】
即ち、本発明１は、軟化点が１５０〜１８０℃である重合ロジン誘導体と、軟化点が１００℃以下のテルペン系樹脂とを、重合ロジン誘導体／テルペン系樹脂＝４０〜８５重量部／６０〜１５重量部の比率で予め溶融混合し、この混合樹脂を水中に分散させたことを特徴とする粘着付与剤樹脂エマルションである。
【００１６】
本発明２は、上記本発明１において、重合ロジン誘導体が、重合ロジンをアクリル酸又はフマル酸の少なくとも１種で変性した変性重合ロジンを多価アルコールでエステル化した変性重合ロジンエステルである事を特徴とする粘着付与剤樹脂エマルションである。
【００１７】
本発明３は、上記本発明１又は２において、テルペン系樹脂が、テルペン重合体、β−ピネン重合体、テルペンフェノール樹脂及び芳香族変性テルペン重合体の少なくとも１種であることを特徴とする粘着付与剤樹脂エマルションである。
【００１８】
本発明４は、上記本発明１〜３のいずれかにおいて、粘着付与剤樹脂エマルションの平均粒子径が０.１０〜０.５０μｍであることを特徴とする粘着付与剤樹脂エマルションである。
【発明の効果】
【００１９】
前述したように、高軟化点の粘着付与剤樹脂エマルションと低軟化点の粘着付与剤樹脂エマルションとを併用添加した場合には、対オレフィン接着性や耐熱性などの高軟化点樹脂が本来有する粘着物性が損なわれるうえ、低温タック性なども付与できず、粘着物性バランスは損なわれてしまう。
これに対して、本発明では、特定高軟化点の重合ロジン誘導体と特定低軟化点のテルペン系樹脂とを予め溶融混合し、この混合樹脂をまとめて乳化することにより、一つのエマルション粒子内に複数の粘着付与剤樹脂が相溶して存在させた状態で水中に分散させているため、対オレフィン粘着性と低温タック性を両立でき、或は、これらの特性の外、耐熱性、曲げ性などの複数の粘着物性バランスを良好に発揮できる。
【発明を実施するための最良の形態】
【００２０】
本発明は、特定高軟化点の重合ロジン誘導体と特定低軟化点のテルペン系樹脂とを予め溶融混合し、この混合樹脂をまとめて乳化した粘着付与剤樹脂エマルションである。
【００２１】
上記重合ロジン誘導体は、重合ロジンをアクリル酸、フマル酸などの酸類で変性した酸変性重合ロジン、重合ロジンをエステル化した重合ロジンエステル、或は、重合ロジンに酸変性とエステル化を施した酸変性重合ロジンエステルなどをいうが、本発明の重合ロジン誘導体は高軟化点を要求されるため、分子量が大きい酸変性重合ロジンエステルが好ましい。
具体的には、本発明２に示すように、重合ロジンをアクリル酸又はフマル酸の少なくとも１種で変性した変性重合ロジンを多価アルコールでエステル化した、アクリル酸変性重合ロジンエステル、フマル酸変性重合ロジンエステル、アクリル酸・フマル酸変性重合ロジンエステル、或は、これらの混合物が挙げられる。
【００２２】
上記重合ロジンは、原料ロジン類に二量化反応を施して得られる生成物であり、一般には、二量化ロジンであるダイマー酸の外に、単量体ロジンであるモノマー酸が混在している。また、市販の重合ロジンには、ダイマー酸を低率で含有するものもあるが、６０重量％以上含有するものが一般的である。
上記二量化反応を施す原料ロジン類には、トールロジン、ガムロジン、ウッドロジンなどが挙げられる。
上記アクリル酸などで酸変性する対象の重合ロジンは、重合ロジンのみを使用しても良いし、重合ロジンと単量体ロジン類との混合物でも良い。
当該単量体ロジン類としては、トールロジン、ガムロジン、ウッドロジンなど（即ち、上記原料ロジン類に相当するもの）や、不均化ロジン、水添ロジンなどが挙げられる。また、重合ロジンとしては、ダイマー酸を３０重量％以上含有したものが好ましく、より好ましくは６０重量％以上のダイマー酸を含有し、１３０℃以上の軟化点を有する重合ロジンである。市販品としては、ダイマレックス、ダイマレックスＡ７００、ポリペール、ポリレックス（イーストマンケミカル社製品）、シルバロスＰＲ  ２９５、シルバロスＰＲＲ−８５（アリゾナケミカル社製品）などが好ましい。
また、重合ロジンと単量体ロジン類の混合物を酸変性する場合、その混合比率は、酸変性重量ロジンエステルに適正な軟化点を付与する見地から、重合ロジン／単量体ロジン類（重量比）＝５０／５０〜１００／０程度が好ましく、より好ましくは７０／３０〜１００／０程度である。
【００２３】
上記アクリル酸変性重合ロジンエステルの製造方法を述べると、重合ロジンをアクリル酸で変性する工程と、多価アルコールでエステル化する工程を基本原理とし、例えば、下記の手順によって製造できるが、特に制約はなくこの他の任意の方法で製造しても良い（従って、酸変性とエステル化の手順が逆になっても良い）。
即ち、先ず、適正なダイマー酸を含有する市販の重合ロジン、或は、市販の重合ロジンに単量体ロジン類を混合して含有率を調整したものを、不活性ガス雰囲気下で加熱溶解した後、攪拌しながら１８０〜２００℃でアクリル酸を添加する。その後、徐々に２２０〜２３０℃まで昇温し、熟成した後、アクリル酸変性重合ロジンを得る。尚、原料ロジン類にアクリル酸を付加した後、或は、付加させながら水添又は不均化を行っても良い。
続いて、２００℃程度まで冷却し、多価アルコールを添加した後、徐々に２７０〜２８０℃まで昇温し、同温度下で脱水縮合反応を行ってアクリル酸変性重合ロジンエステルを得る。尚、エステル化の途中、又はエステル後に、不均化、水添などの化学変性を行っても良い。
上記アクリル酸変性に際しては、アクリル酸モノマーを加熱溶解した重合ロジンに滴下または一括添加するが、添加量は全重合ロジン１００重量部に対して、有効成分で０.５〜１０重量部の添加が適量であり、好ましくは１〜１０重量部、より好ましくは２〜５重量部である。
【００２４】
上記アクリル酸変性重合ロジンと多価アルコールの反応に際しては、ロジン系樹脂と多価アルコールによる公知のエステル化法を適用することができる。この場合、アクリル酸変性重合ロジンと多価アルコールの混合比率は、アクリル酸変性重合ロジンのカルボキシル基当量に対して、アルコールの水酸基当量比換算でＣＯＯＨ／ＯＨ＝１／(０.２〜２.０)程度が適当である。
上記多価アルコールとしては、エチレングリコール、プロピレングリコール、ジエチレングリコール、トリエチレングリコール、１,６−ヘキサンジオール等の２価アルコール、グリセリン、トリメチロールプロパン、トリメチロールエタン等の３価アルコール、ペンタエリスリトール、ジグリセリン等の４価アルコール、ジペンタエリスリトール等の６価アルコール、或いはトリエタノールアミン、トリプロパノールアミン、トリイソプロパノールアミン、Ｎ−イソブチルジエタノールアミン、Ｎ−ｎ−ブチルジエタノールアミン等のアミノアルコールなどが挙げられる。
得られたアクリル酸変性重合ロジンエステルは、アクリル酸変性とエステル化によって、高軟化点であるにも拘わらず、ベースポリマーとの相溶性も比較的良好である。
また、フマル酸変性重合ロジンエステルの製造方法は、上記アクリル酸変性重合ロジンエステルのそれに準じる。
さらに、他の好ましい酸変性重合ロジンエステルとして、重合ロジンをマレイン酸で変性し、これをエステル化したマレイン酸変性重合ロジンエステルが挙げられる。
【００２５】
上記テルペン系樹脂はα−ピネン、β−ピネン、ジテルペンなどのテルペンモノマーを塩化アルミニウム等のフリーデルクラフト触媒にてカチオン重合した樹脂、当該樹脂をフェノールなどと縮合反応させ、又は芳香族で変性した樹脂、或はこれらの混合物などをいう。
本発明３に示すように、テルペン系樹脂にあっては、テルペン重合体、β−ピネン重合体、テルペンフェノール樹脂、芳香族変性テルペン重合体が好ましい。
上記テルペン重合体とは、α−ピネン及び／又はβ−ピネン、及び／又はリモネンを触媒存在下で重合させた樹脂である。β−ピネン重合体とは、上記３つの単量体のうち、特にβ−ピネンの相当量が多い樹脂である。テルペンフェノール樹脂とは、フェノール、ホルマリン、及びテルペン類とを縮合させた樹脂である。芳香族変性テルペン重合体とは、各種のテルペンモノマーと芳香族モノマーとを共重合させた樹脂や、テルペン重合体に存在する炭素六員環をベンゼン環変性させた樹脂である。
上記テルペン重合体の市販品には、ＹＳレジンＰＸ８００、ＹＳレジンＡ８００（α−ピネン重合体）、ダイマロン、ＹＳオイルＤＡ（ヤスハラケミカル（株）製）などがあり、β−ピネン重合体には、ＹＳレジンＰＸ３００Ｎ（ヤスハラケミカル（株）製）などがあり、テルペンフェノール樹脂には、ＹＳポリスター８０Ｔ、ＹＳポリスター３０Ｔ（ヤスハラケミカル（株）製）などがあり、芳香族変性テルペン重合体には、ＹＳレジンＴＯ８５（ヤスハラケミカル（株）製）などがある。
【００２６】
アクリル酸変性重合ロジンエステル、フマル酸変性重合ロジンエステルなどで代表される重合ロジン誘導体の軟化点は１５０〜１８０℃であることが必要であり、好ましくは１６５〜１８０℃である。軟化点が１５０℃より低くなると、対オレフィン粘着力が低下する恐れがあり、逆に、分子量の増大に伴って軟化点が過剰に高くなるとベースポリマーとの相溶性が損なわれてタックや粘着力が低下する恐れがある。
また、テルペン重合体、β−ピネン重合体などで代表されるテルペン系樹脂の軟化点は１００℃以下であることが必要であり、好ましくは９０℃以下である。軟化点が１００℃より高くなると、低タック性が損なわれる恐れがある。
従って、対オレフィン粘着力と低温タック性の粘着物性バランスを良好に確保する見地から、重合ロジン誘導体は１５０〜１８０℃の高軟化点を有し、且つ、テルペン系樹脂は１００℃以下の低軟化点を有することが重要である。
【００２７】
上記重合ロジン誘導体及びテルペン系樹脂は夫々を単用又は併用できる。
重合ロジン誘導体とテルペン系樹脂の混合割合は、重合ロジン誘導体／テルペン系樹脂＝４０〜８５重量部／６０〜１５重量部であることが必要であり、好ましくは重合ロジン誘導体／テルペン系樹脂＝５０〜８０重量部／５０〜２０重量部である。
重合ロジン誘導体が４０重量％より少ないと、対オレフィン粘着力が損なわれる恐れがあり、重合ロジン誘導体が８５重量％より多いと、テルペン系樹脂の割合が過小になり、低温タック性が低下する恐れがある。
【００２８】
本発明は、上記高軟化点の重合ロジン誘導体と低軟化点のテルペン系樹脂からなる粘着付与剤樹脂を予め溶融混合した後に、この溶融混合樹脂を乳化剤を用いて水中に分散させることに特徴がある。
重合ロジン誘導体とテルペン系樹脂の溶融混合は任意の方法で行えば良く、特段の制約はない。例えば、重合ロジン誘導体とテルペン系樹脂とを加熱溶融して混合しても良いし、両者を溶剤に溶解させて混合溶液としても良い。
予め溶融混合した上記粘着付与剤樹脂をまとめて乳化させる際の乳化剤は特に限定されることなく、アニオン系、ノニオン系、カチオン系の各種の乳化剤が使用でき、アニオン系及びノニオン系乳化剤の単用又は併用が好ましい。その使用量は固形の粘着付与剤樹脂１００重量部に対して１〜１０重量部が適当であり、好ましくは１〜５重量部である。
上記アニオン系乳化剤には、有機スルホン酸、硫酸エステルのアルカリ金属塩、アンモニウム塩などが挙げられ、具体的には下記の(1)〜(6)などである。
(1)ドデシルベンゼンスルホン酸ナトリウムなどのアルキルアリールスルホン酸塩類。
(2)ラウリル硫酸ナトリウム、オレイル硫酸ナトリウムなどのアルキル（又はアルケニ
ル）硫酸エステル塩類
(3)ポリオキシエチレンラウリルエーテル硫酸ナトリウム、ポリオキシエチレンオレイ
ルエーテル硫酸ナトリウムなどのポリオキシエチレンアルキル（又はアルケニル）エーテル硫酸エステル塩類。
(4)ポリオキシエチレンノニルフェニルエーテル硫酸ナトリウム、ポリオキシエチレン
スチリルフェニルエーテル硫酸ナトリウムなどのポリオキシエチレンアルキルアリールエーテル硫酸エステル塩類。
(5)モノオクチルスルホコハク酸ナトリウム、ジオクチルスルホコハク酸ナトリウム、
ポリオキシエチレンラウリルスルホコハク酸２ナトリウムなどのアルキルスルホコハク酸エステル塩並びにその誘導体類。
(6)アルキルジフェニルエーテルジスルホン酸ナトリウムなどのアルキルジアリールエ
ーテルジスルホン酸塩並びにその誘導体類。
また、上記ノニオン系乳化剤としては下記の(1)〜(7)などが挙げられる。
(1)ポリオキシエチレンラウリルエーテル、ポリオキシエチレンオレイルエーテルなど
のポリオキシエチレンアルキル（又はアルケニル）エーテル類。
(2)ポリオキシエチレンノニルフェニルエーテル、ポリオキシエチレンスチリルフェニ
ルエーテルなどのポリオキシエチレンアルキルフェニルエーテル類。
(3)ソルビタンモノラウレート、ソルビタントリオレエートなどのソルビタン高級脂肪
酸エステル類。
(4)ポリオキシエチレンソルビタンモノラウレートなどのポリオキシエチレンソルビタ
ン高級脂肪酸エステル類。
(5)ポリオキシエチレンモノラウレート、ポリオキシエチレンモノオレエートなどのポ
リオキシエチレン高級脂肪酸エステル類。
(6)オレイン酸モノグリセライド、ステアリン酸モノグリセライドなどのグリセリン高
級脂肪酸エステル類。
(7)ポリオキシエチレン・ポリオキシプロピレン・ブロックコポリマー。
【００２９】
一方、粘着付与剤樹脂の水性エマルションを製造する際の乳化剤としては、その他、必要に応じて合成高分子系の乳化剤を使用することもできる。
上記合成高分子系乳化剤とは、スチレン、α−メチルスチレン、ビニルトルエン、(メタ)アクリル酸、マレイン酸、(メタ)アクリル酸エステル類、アクリルアマイド、酢酸ビニル、スチレンスルホン酸、イソプレンスルホン酸、ビニルスルホン酸、アリルスルホン酸、２−(メタ)アクリルアミド−２−メチルプロパンスルホン酸などの重合性モノマーを２種以上重合させて得られる重合体を水酸化ナトリウム、水酸化カリウム、アンモニアなどのアルカリ類で塩形成させて水に分散又は可溶化させた水分散性重合体である。
また、上記モノマーの他にも、重合可能なモノマー類を限定されることなく使用でき、重合方法も特に制約されることはない。
【００３０】
本発明の粘着付与剤樹脂エマルションは、溶剤型乳化法、無溶剤型乳化法、転相乳化法、或はその他公知の乳化法により製造される。
上記溶剤型乳化法は、粘着付与剤樹脂をメチレンクロライド等の塩素系炭化水素溶剤、トルエン、キシレン等の芳香族系溶剤、メチルケトン、メチルイソブチルケトンなどのケトン系溶剤、或は溶解可能な溶剤類などの有機溶剤に溶解させ、乳化剤と水を混合溶解した乳化水を予備混合して、粗粒子の水性エマルションを調製した後、各種ミキサー、コロイドミル、高圧乳化機、高圧吐出型乳化機、高剪断型乳化分散機などを用いて微細乳化した後、常圧或は減圧下で加熱しながら上記有機溶剤を除去する方法である。
上記無溶剤乳化法は、常圧或は加圧下で溶融した粘着付与剤樹脂と乳化水を予備混合し、粗粒子の水性エマルションを調製した後、各種乳化分散機を用いて同様に微細乳化させる方法である。
また、上記転相乳化法は、常圧或は加圧下で粘着付与剤樹脂を加熱溶融した後、攪拌しながら乳化水を徐々に加えて先ず油中水型エマルションを形成させ、次いで水中油型エマルションに相反転させる方法であり、溶剤法或は無溶剤法いずれの方法でも可能である。  
【００３１】
得られた粘着付与剤樹脂の水性エマルションは、本発明４に示すように、平均粒子径は０.１０〜０.５０μｍが適当であり、好ましくは０.２０〜０.４０μｍである。０.５０μｍを越えると、エマルションの貯蔵安定性、機械安定性などが低下する恐れがあり、０.１０μｍより小さいと粘度が増す恐れがある。
【００３２】
本発明の粘着付与剤樹脂エマルションは、アクリルエマルション、天然ゴムラテックス、合成ゴムラテックス等のベースになる各種高分子エマルションと混合することにより、水系粘・接着剤が製造される。
上記アクリルエマルションは、(メタ)アクリル酸とＣ1〜Ｃ18のアルキルアルコールとのエステル単量体を反応させて得られる(メタ)アクリル酸エステル系重合体を主成分とする水分散物である。
上記エステル単量体としては、アクリル酸メチル、アクリル酸エチル、アクリル酸イソプロピル、アクリル酸ｎ−ブチル、アクリル酸２−エチルヘキシル、アクリル酸シクロヘキシル、メタクリル酸メチル、メタクリル酸エチル、メタクリル酸イソプロピル、メタクリル酸ｎ−ブチル、メタクリル酸イソブチル、メタクリル酸ｎ−ヘキシル、メタクリル酸シクロヘキシル、メタクリル酸ラウリルなどが挙げられるが、主成分としては、アクリル酸ｎ−ブチル及び又はアクリル酸２−エチルヘキシルが好ましく、他の単量体を１種以上使用することもできる。
上記(メタ)アクリル酸エステル系重合体は上記単量体の他にも、重合性のビニル系単量体の少なくとも１種を共重合させることができる。
上記重合性の単量体としては、アクリル酸、メタクリル酸、無水マレイン酸、イタコン酸などのカルボキシル基含有単量体、アクリル酸２−ヒドロキシエチル、メタクリル酸２−ヒドロキシエチル、アクリル酸２−ヒドロキシプロピル、メタクリル酸２−ヒドロキシプロピルなどの水酸基含有単量体を使用することができ、さらに、アクリルアミド、Ｎ−メチロールアクリルアミド、アクリル酸ジメチルアミノエチル、メタクリル酸ジメチルアミノエチル、ビニルピロリドンなどの窒素含有単量体や、スチレン、α−メチルスチレン、ビニルトルエン、酢酸ビニル、アクリロニトリル、アクリル酸グリシジル、メタクリル酸グリシジルなどのビニル基含有単量体を使用することもできる。
前記(メタ)アクリル酸エステル系重合体１００重量部中に、当該単量体の１種又は２種以上を、２０重量部以下、好ましくは１０重量部以下の割合で共重合させて使用することもできる。
【００３３】
上記アクリルエマルションを製造するには、水を分散媒及び反応の場として、界面活性剤、及び重合開始剤の存在下で、上記単量体を共重合させる。
共重合反応を行う際の界面活性剤としては、アニオン系、ノニオン系、カチオン系乳化剤が使用できるが、アニオン系及び又はノニオン系乳化剤が好ましい。当該乳化剤の具体例としては、前記粘着付与剤樹脂エマルションの製造に際して記載した各種乳化剤を単用又は併用できる。
重合開始剤としては、過硫酸カリウム、過硫酸アンモニウムなどの過硫酸塩の他に、過酸化水素、クメンハイドロパーオキサイド、ｔ−ブチルハイドロパーオキサイドなどの過酸化物及びアゾビスイソブチロニトリルなども使用できる。また、比較的低温で重合を行う場合には、チオ硫酸ナトリウム、重亜硫酸ナトリウム、ピロリン酸ナトリウムなどの還元剤を併用してレドックス重合させることもできる。
また、生成する重合体の重合速度の制御を目的として、各種塩類も添加でき、重合体の分子量を制御するためにドデシルメルカプタン、ラウリルメルカプタンなどの連鎖移動剤、及びα−メチルスチレンダイマーなどの分子量調整剤を使用することもできる。
【００３４】
さらに、エマルション粒子の安定化のために、保護コロイドとしてポリビニルアルコール及びその誘導体や、カルボキシメチルセルロース、ヒドロキシエチルセルロースなどのセルロース誘導体などの水溶性高分子を添加することもできる。
また、粘着剤を塗工乾燥する工程で造膜速度を改善するために、各種高沸点溶剤類などの造膜助剤を少量添加することもできる。
前記天然ゴムラテックス、合成ゴムラテックスの製造については、上記アクリルエマルションに準じる。
【００３５】
水系粘・接着剤組成物はベースとなる水系高分子エマルションの固形分１００重量部に対して、本発明の粘着付与剤樹脂エマルションを固形分で１〜５０重量部配合することにより製造される。
より具体的には、本発明の粘着付与剤樹脂エマルションは、アクリルエマルションに対しては固形分１００重量部に５〜３０重量部、ＳＢＲラテックス及びＣＲラテックスでは同じく１０〜５０重量部添加することが好ましい。
【実施例】
【００３６】
以下、本発明の重合ロジン誘導体の製造例、当該重合ロジン誘導体とテルペン系樹脂を予め溶融混合した後にまとめて乳化する粘着付与剤樹脂の水性エマルションの製造実施例、当該粘着付与剤樹脂エマルションを使用した水系粘着剤の製造例、並びに当該水系粘着剤の粘着性能評価試験例を順次説明する。また、実施例、製造例、試験例中の「部」、「％」は特に指定しない限り、重量基準である。
尚、本発明は下記の実施例、試験例などに拘束されるものではなく、本発明の技術的思想の範囲内で任意の変形をなし得ることは勿論である。
【００３７】
《重合ロジン誘導体の製造例》
製造例１は軟化点１７７℃のアクリル酸変性重合ロジンエステルの例、製造例２は軟化点１６６℃のフマル酸変性重合ロジンエステルの例である。
また、比較製造例１は軟化点が本発明の特定範囲より低いアクリル酸変性重合ロジンエステルの例である。
尚、図１に、製造例１〜２及び比較製造例１で使用したロジン系樹脂及び付加酸の種類、得られた重合ロジン誘導体の軟化点、酸価などをまとめた。
【００３８】
(1)製造例１
攪拌装置、冷却器、温度計及び窒素導入管を備えた反応容器に、重合ロジン（重合部６６.０％、酸価１５０、軟化点１３３℃）１００部を仕込んだ後、窒素ガスを吹き込みながら加熱溶融させた。その後、攪拌を開始して１９０℃に温度を維持した。続いて、９８％アクリル酸５.１部を滴下漏斗に秤量し、滴下しながら加え、２２０℃まで昇温して３時間反応させてアクリル酸変性重合ロジンを得た。得られた樹脂の性状は、酸価１７２.４、軟化点１４４℃であった。
次いで、内温を１９０℃まで冷却し、当該アクリル酸変性重合ロジン１００部に対してペンタエリスリトール１３.１部を添加した。その後、徐々に２８０℃まで昇温して、８時間脱水縮合反応させた。得られたアクリル酸変性重合ロジンエステルの軟化点は１７７℃、酸価は１４.４であった。
【００３９】
(2)製造例２
上記製造例１を基本として、重合ロジン１００部を仕込み加熱溶融させた。その後、攪拌を開始して１９０℃に温度を維持した。続いて、フマル酸２.０部を加えた後、２１０℃で２時間反応させてフマル酸変性重合ロジンを得た。得られた樹脂の性状は、酸価１５６.２、軟化点１３８℃であった。
次いで、内温を１９０℃に維持して、当該フマル酸変性重合ロジン１００部に対してペンタエリスリトール１１.８部を添加した。その後、徐々に２８０℃まで昇温して、８時間脱水縮合反応させた。得られたフマル酸変性重合ロジンエステルの軟化点は１６６℃、酸価は１８.３であった。
【００４０】
(3)比較製造例１
前記製造例１を基本として、重合ロジン５０部と中国産ガムロジン５０部（酸価１６９、軟化点８０℃）を仕込み、加熱溶融させた。その後、攪拌を開始して１９０℃に温度を維持した。続いて、９８％アクリル酸０.６部を滴下しながら加え、２２０℃まで昇温し、３時間反応させてアクリル酸変性重合ロジンを得た。得られた樹脂の性状は、酸価１６０.４、軟化点１０８℃であった。
次いで、内温を１９０℃まで冷却し、当該アクリル酸変性重合ロジン１００部に対してペンタエリスリトール１２.２部を加え、脱水縮合反応させた。得られたアクリル酸変性重合ロジンエステルの軟化点は１３２℃、酸価は１６.５であった。
【００４１】
そこで、上記製造例１〜２及び比較製造例１で得られた各重合ロジン誘導体を特定のテルペン系樹脂とともに予め溶融混合して、各種粘着付与剤樹脂をまとめて乳化してエマルション化することにより、粘着付与剤樹脂エマルションを製造した。
《粘着付与剤樹脂エマルションの実施例》
実施例１〜８のうち、実施例１、２は上記製造例１の重合ロジン誘導体と後述のテルペン系樹脂１（軟化点８５℃）とを予め溶融混合して、各種樹脂をまとめて乳化した例、実施例３、４は上記製造例１の重合ロジン誘導体と後述のテルペン系樹脂２（軟化点３０℃、常温で半固形状）とを予め混合溶融して、各種樹脂をまとめて乳化した例、実施例５、６は同様に上記製造例２の重合ロジン誘導体とテルペン系樹脂１とを使用した例、実施例７、８は同様に上記製造例２の重合ロジン誘導体とテルペン系樹脂２とを使用した例である。
また、奇数番号の実施例は重合ロジン誘導体とテルペン系樹脂との混合比率が、重合ロジン誘導体／テルペン系樹脂＝５０部／５０部の例であり、偶数番号の実施例は同混合比率が重合ロジン誘導体／テルペン系樹脂＝８０部／２０部の例である。
【００４２】
一方、比較例１〜９のうち、比較例１はテルペン系樹脂を用いず、上記製造例１の重合ロジン誘導体のみをエマルション化したブランク例、比較例２は重合ロジン誘導体を用いず、テルペン系樹脂１のみをエマルション化したブランク例である。比較例３は比較例１の重合ロジン誘導体エマルションと比較例２のテルペン系樹脂エマルションを混合した例である。比較例４は上記重合ロジン誘導体とテルペン系樹脂１を予め溶融混合した後に各種樹脂をまとめて乳化した例であるが、重合ロジン誘導体とテルペン系樹脂との配合比率が、本発明の特定比率より重合ロジン誘導体の過小側に外れる例である。比較例５は同様に配合比率が、本発明の特定比率より重合ロジン誘導体の過多側に外れる例である。比較例６は上記比較製造例１の（軟化点が本発明の特定範囲より低い）重合ロジン誘導体とテルペン系樹脂１とを予め溶融混合した後に各種樹脂をまとめて乳化した例である。比較例７は上記製造例１の重合ロジン誘導体と後述のテルペン系樹脂３（軟化点が本発明の特定範囲より高い（軟化点１０５℃））とを予め溶融混合した後に各種樹脂をまとめて乳化した例である。比較例８は同様に上記比較製造例１の重合ロジン誘導体とテルペン系樹脂３とを用いた例である。比較例９は上記製造例１の重合ロジン誘導体と後述の石油系樹脂とを予め溶融混合した後に、各種樹脂をまとめて乳化した例である。
尚、図２には、実施例１〜８で使用した重合ロジン誘導体及びテルペン系樹脂の種類と軟化点、各樹脂の配合比率、得られたエマルションの固形分比率及び粒子径などをまとめた。図３には、比較例１〜９についての同様の事項並びに数値をまとめた。
【００４３】
(1)実施例１
(ａ)重合ロジン誘導体
上記製造例１で得られた重合ロジン誘導体
(ｂ)テルペン系樹脂１
ヤスハラケミカル株式会社製のＹＳレジン  ＴＯ８５
（組成：芳香族変性テルペン重合体、軟化点：８５℃）
上記(ａ)の重合ロジン誘導体（製造例１）と上記（ｂ）のテルペン系樹脂１を、重合ロジン誘導体／テルペン系樹脂１＝５０％／５０％の割合で予め混合した後、当該混合物の合計１００部をトルエン１００部に溶解させて、トルエン溶液を得た。
次いで、乳化剤としてソフタノールＭＥＳ−９（日本触媒社製品：有効成分２４％）１２.５部を水１１６部に希釈溶解して乳化水溶液を調製し、この乳化水溶液を上記トルエン溶液に添加した後、攪拌混合して予備乳化を行った。
得られた予備乳化物をマントンガウリン社製高圧乳化機によって３００ｋｇ／ｃｍ2の圧力で乳化して乳化物を得た。この乳化物を１１０ｍｍＨｇの条件下で加熱減圧蒸留してトルエンを除去し、粘着付与剤樹脂エマルションを得た。その後、得られた粘着付与剤樹脂エマルションにアンモニア水を添加し、ｐＨを７.０に調整した。また、適量の水を添加し、固形分を５０％に調整した。
【００４４】
(2)実施例２
上記製造例１を基本として、重合ロジン誘導体（製造例１）とテルペン系樹脂１の混合割合を、重合ロジン誘導体／テルペン系樹脂１＝８０％／２０％に変更し、その他の条件を実施例１と同様に操作して、粘着付与剤樹脂エマルションを得た。
【００４５】
(3)実施例３
前記実施例１を基本として、テルペン系樹脂１を下記のテルペン系樹脂２に変更し、その他の条件を実施例１と同様に操作して、粘着付与剤樹脂エマルションを得た。
テルペン系樹脂２：ヤスハラケミカル株式会社製のＹＳレジン  ＰＸ３００Ｎ
（組成：β−ピネン重合体、軟化点：３０℃）
【００４６】
(4)実施例４
前記実施例１を基本として、テルペン系樹脂１をテルペン系樹脂２に変更し、重合ロジン誘導体（製造例１）とテルペン系樹脂２の混合割合を、重合ロジン誘導体／テルペン系樹脂１＝８０％／２０％に変更し、その他の条件を実施例１と同様に操作して、粘着付与剤樹脂エマルションを得た。
【００４７】
(5)実施例５
前記実施例１を基本として、重合ロジン誘導体を前記製造例２に変更し、その他の条件を実施例１と同様に操作して、粘着付与剤樹脂エマルションを得た。
【００４８】
(6)実施例６
前記実施例１を基本として、重合ロジン誘導体を前記製造例２に変更し、重合ロジン誘導体（製造例２）とテルペン系樹脂１の混合割合を、重合ロジン誘導体／テルペン系樹脂１＝８０％／２０％に変更し、その他の条件を実施例１と同様に操作して、粘着付与剤樹脂エマルションを得た。
【００４９】
(7)実施例７
前記実施例１を基本として、重合ロジン誘導体を前記製造例２に変更し、また、テルペン系樹脂をテルペン系樹脂２に変更し、その他の条件を実施例１と同様に操作して、粘着付与剤樹脂エマルションを得た。
【００５０】
(8)実施例８
前記実施例１を基本として、重合ロジン誘導体を前記製造例２に変更し、テルペン系樹脂をテルペン系樹脂２に変更し、また、重合ロジン誘導体（製造例２）とテルペン系樹脂２の混合割合を、重合ロジン誘導体／テルペン系樹脂１＝８０％／２０％に変更し、その他の条件を実施例１と同様に操作して、粘着付与剤樹脂エマルションを得た。
【００５１】
(9)比較例１
前記実施例１を基本として、テルペン系樹脂を用いず、製造例１の重合ロジン誘導体のみを使用し（従って、重合ロジン誘導体／テルペン系樹脂＝１００％／０％である）、その他の条件を実施例１と同様に操作して、粘着付与剤樹脂エマルションを得た。
【００５２】
(10)比較例２
前記実施例１を基本として、重合ロジン誘導体を用いず、テルペン系樹脂１のみを使用し（従って、重合ロジン誘導体／テルペン系樹脂１＝０％／１００％である）、その他の条件を実施例１と同様に操作して、粘着付与剤樹脂エマルションを得た。
【００５３】
(11)比較例３
比較例１の操作により得られた粘着付与剤樹脂エマルションと、比較例２の操作により得られた粘着付与剤樹脂エマルションとを、固形重合比換算で重合ロジン誘導体／テルペン系樹脂１＝５０％／５０％になるよう混合し、粘着付与剤樹脂エマルションを得た。
【００５４】
(12)比較例４
前記実施例１を基本として、重合ロジン誘導体（製造例１）とテルペン系樹脂１の混合割合を、重合ロジン誘導体／テルペン系樹脂１＝２０％／８０％に変更し、その他の条件を実施例１と同様に操作して、粘着付与剤樹脂エマルションを得た。
【００５５】
(13)比較例５
前記実施例１を基本として、重合ロジン誘導体（製造例１）とテルペン系樹脂１の混合割合を、重合ロジン誘導体／テルペン系樹脂１＝９０％／１０％に変更し、その他の条件を実施例１と同様に操作して、粘着付与剤樹脂エマルションを得た。
【００５６】
(14)比較例６
前記実施例１を基本として、重合ロジン誘導体を前記比較製造例１に変更し、その他の条件を実施例１と同様に操作して、粘着付与剤樹脂エマルションを得た。
【００５７】
(15)比較例７
前記実施例１を基本として、テルペン系樹脂を下記のテルペン系樹脂３に変更し、その他の条件を実施例１と同様にして、粘着付与剤樹脂エマルションを得た。
テルペン系樹脂３：ヤスハラケミカル株式会社製のＹＳレジン  ＴＯ１０５
（組成：芳香族変性テルペン重合体、軟化点：１０５℃）
【００５８】
(16)比較例８
前記実施例１を基本として、重合ロジン誘導体を前記比較製造例１に変更し、テルペン系樹脂１をテルペン系樹脂３に変更し、その他の条件を実施例１と同様にして、粘着付与剤樹脂エマルションを得た。
【００５９】
(17)比較例９
前記実施例１を基本として、テルペン系樹脂１を下記の石油系樹脂に変更し、その他の条件を実施例１と同様にして、粘着付与剤樹脂エマルションを得た。
石油系樹脂：日本ゼオン株式会社製のクイントン  Ｕ１８５
（組成：脂肪族系炭化水素樹脂、軟化点：８５℃）
【００６０】
次いで、上記実施例１〜８及び比較例１〜９で得られた各粘着付与剤樹脂エマルションについて、先ず、エマルションの平均粒子径を測定するとともに、当該粘着付与剤樹脂エマルションをベースポリマー（アクリル系重合体）のエマルションに配合して水系粘着剤を製造した後、この水系粘着剤の粘着性能評価試験を行った。
【００６１】
［粘着付与剤樹脂エマルションの平均粒子径の測定］
測定装置（ＬＡ−９２０；堀場製作所製）を用いて、タングステンランプの透過率（即ち、測定装置における透過率（Ｈ））で８０〜８５％になるように、実施例及び比較例の各粘着付与剤樹脂エマルションを蒸留水で希釈し、且つ、相対屈折率を１.２とする条件で測定し、その結果をコンピューター処理して、得られた算術平均径をエマルションの平均粒子径（μｍ）とした。実施例と比較例の各エマルションの平均粒子径は図２〜図３の最下欄にまとめた。
【００６２】
《水性エマルション型アクリル系粘着剤の製造例》
先ず、ベースポリマーとしてのアクリル系重合体エマルションの製造方法は次の通りである。
攪拌装置、冷却器、温度計及び窒素導入管を備えた反応装置に、窒素ガス気流下で、イオン交換水４７.７部および還元剤（重亜硫酸ナトリウム）０.１部を溶解し、水溶液(Ａ)とした。
また、イオン交換水３４.５部にポリエチレングリコールノニルフェニルエーテル１.５部とポリエチレングリコールオレイルエーテルスルホン酸アンモニウム１.５部を溶解させ、そこへアクリル酸２−エチルヘキシル９７.０部とメタクリル酸３.０部と触媒（過硫酸アンモニウム）０.５部を加えてホモミキサーで予備乳化し、分散液(Ｂ)とした。
前記水溶液(Ａ)を８２℃に保ち、そこへ上記分散液(Ｂ)を４時間かけて滴下重合を行った。分散液(Ｂ)の全量を滴下し終わった後、８２℃で１時間反応を行い、イオン交換水１.５部に還元剤（重亜硫酸ナトリウム）０.１部と触媒（過硫酸アンモニウム）０.１部を溶解したものを加えた。
さらに１時間完結反応を行い、冷却した後、１５０メッシュの金網でろ過して、固形分５４.８％のアクリル系重合体エマルションを得た。
次いで、上記アクリル系重合体エマルション１００部（固形分換算）に対して、実施例１〜８及び比較例１〜９の各粘着付与剤樹脂エマルションを１０部（固形分換算）と、粘度調整剤としてプライマルＡＳＥ−６０（ローム・アンド・ハース・ジャパン株式会社製）と、アンモニア水を微量添加した。その後、調整水を加えて固形分を調整し、水性エマルション型アクリル系粘着剤を製造した。
【００６３】
《水性エマルション粘着剤の粘着性能評価試験例》
上記実施例１〜８及び比較例１〜９の各粘着付与剤樹脂エマルションを用いた水性粘着剤を、乾燥後の塗膜厚が３０μｍとなるように、厚さ２５μｍのＰＥＴフィルム上に塗工し、１２０℃にて５分間乾燥させて粘着シートを作成し、下記の各種性能評価試験に供した。
【００６４】
(1)低温タック
ＪＩＳ−Ｚ０２３７に記載されたＪ.Ｄｏｗ法に準じながら、測定雰囲気温度を５℃に変更し、傾斜角３０度の平滑斜面上に貼りつけた上記粘着シート上に１／３２（鋼球Ｎｏ.１）〜３２／３２（鋼球Ｎｏ.３２）インチの鋼球を転がし、シート上で停止する最大鋼球の番号を測定した。
従って、当該試験では、鋼球番号が大きいほどタック性能が良いものと判断できる。
【００６５】
(2)対オレフィン粘着力
ＪＩＳ−Ｚ０２３７を基本とし、被着体としてポリエチレン板を用いて、これに２５ｍｍ幅の上記粘着シートを貼り付け、２０分後に１８０度方向へ３００ｍｍ／分の速度にて引き剥がしたときの剥離強度を測定した。
【００６６】
図４はその試験結果である。
重合ロジン誘導体エマルションのみを使用した比較例１では、低温タックが顕著に劣った。テルペン系樹脂エマルションのみを使用した比較例２では、対オレフィン粘着力がかなり低かった。また、重合ロジン誘導体エマルションとテルペン系樹脂エマルションを混合した比較例３では、粘着力は比較例１より低下し、低温タックも改善されずに大きく損なわれた。
これに対して、実施例１〜８では、低温タックと対オレフィン粘着力が共に良好に改善され、これら複数の粘着物性バランスに優れることが確認できた。
従って、低温タックと粘着力の粘着物性バランスを良好に発揮させるためには、粘着付与剤樹脂の各エマルションの夫々を単に混合するだけではまったく目的を達成できず、重合ロジン誘導体とテルペン系樹脂を予め溶融混合した粘着付与剤樹脂をまとめて乳化することの重要性が明らかになった。また、これにより、本発明の乳化方式による樹脂同士の良好な相溶性が裏付けられた。
【００６７】
本発明の特定範囲より低い軟化点の重合ロジン誘導体と特定軟化点のテルペン系樹脂を混合した後にまとめて乳化した比較例６では、重合ロジン誘導体の軟化点が低い分だけ粘着力が損なわれ、逆に、特定軟化点の重合ロジン誘導体と本発明の特定範囲より高い軟化点のテルペン系樹脂を混合した後にまとめて乳化した比較例７では、低温タックがかなり損なわれた。また、低軟化点の重合ロジン誘導体と高軟化点のテルペン系樹脂を混合した後にまとめて乳化した比較例８では、当然ながら低温タックと粘着力の粘着物性バランスは悪かった。
従って、これら比較例６〜８と実施例１〜８を対比すると、樹脂を予め溶融混合した後にまとめて乳化する方式では、粘着物性バランスの面から、重合ロジン誘導体は特定の高軟化点を有し、且つ、テルペン系樹脂は特定の低軟化点を有することの重要性が確認できた。
【００６８】
重合ロジン誘導体の配合比率が本発明の特定範囲より過少側に外れる比較例４においては、テルペン系樹脂が多い分だけ低温タックは一応の水準を示したが、重合ロジン誘導体が少ないために粘着力は比較例２と同様にかなり低かった。逆に、配合比率が重合ロジン誘導体の過多側に外れる比較例５では、重合ロジン誘導体が多い分だけ粘着力は一応の水準を示したが、テルペン系樹脂が少ないために低温タックは比較例１と同様にきわめて劣った。
従って、これら比較例４〜５と実施例１〜８を対比すると、樹脂を予め溶融混合した後にまとめて乳化する方式にあっては、粘着物性バランスの点で、重合ロジン誘導体とテルペン系樹脂の配合比率を特定化することの重要性が確認できた。
最後に、重合ロジン誘導体と石油樹脂を溶融混合した後にまとめて乳化した比較例９では、重合ロジン誘導体が有する粘着力が大きく損なわれるうえ、低温タックも劣ることから、低温タックと粘着力の粘着物性バランスを良好にするためには、重合ロジン誘導体と溶融混合するべき対象の粘着付与剤樹脂はテルペン系樹脂であることの必要性が確認できた。
【図面の簡単な説明】
【００６９】
【図１】製造例１〜２及び比較製造例１で使用したロジン系樹脂及び付加酸の種類、得られた重合ロジン誘導体の軟化点、酸価などをまとめた図表である。
【図２】実施例１〜８で使用した重合ロジン誘導体及びテルペン系樹脂の種類と軟化点、各樹脂の配合比率、得られたエマルションの固形分比率及び粒子径などをまとめた図表である。
【図３】比較例１〜９についての図２の相当図である。
【図４】実施例１〜８及び比較例１〜９の各粘着付与剤樹脂エマルションを使用した水系粘着剤の粘着物性試験結果を示す図表である。
【図１】
2007186588.tif 000002
【図２】
2007186588.tif 000003
【図３】
2007186588.tif 000004
【図４】
2007186588.tif 000005